Brevet FR2730726A1 — publié le 19960823

L'invention concerne une composition d'ensimage céramifiable pour fils continus en matière minérale, les fils continus minéraux revêtus de cette composition, et un procédé d'ensimage et de traitement thermique mettant en oeuvre cette composition. Par l'expression "fils continus minéraux", on entend ici tous les produits fibreux continus tels que fils, fibres et filaments et analogues, constitués d'un verre, de silice ou d'un matériau céramique. Les fils continus de verre englobent notamment ceux formés de verre E (comportant plus de 52% en poids de SiO2), et de verres R, RH, S et D (comportant plus de 60% en poids de SiO2). Ces fils peuvent être obtenus, par exemple, par étirage à partir d'une masse fondue de verre. Les fils continus de silice comprennent ceux dont la composition contient plus de 96% en poids de silice tel que les fils de silice fondue, les fils de verre lavé, les fils de silice obtenus par filage de silicate ou par la voie sol- gel, ou les fils de silice obtenus par étirage d'une préforme. Les fils continus céramiques comprennent ceux dont la composition est à base d'au moins un oxyde, un nitrure, un carbure de métal ou un mélange ou composé de ceux-ci, en particulier d'au moins un oxyde, nitrure ou carbure d'aluminium, de silicium, de zirconium, de titane, de bore ou d'yttrium. Ces fils peuvent être obtenus par exemple par préparation d'un gel (par le procédé sol-gel) ou d'un silicate et filage au travers d'une filière. Les fils continus minéraux sont utilisés dans des applications d'isolation de câbles, de barrière anti-feu, de rideaux de fours, et d'isolation d'éléments chauffants, entre autres, mais présentent l'inconvénient de perdre toute flexibilité en raison, par exemple, d'une cristallisation très rapide. Aussi ces produits sont la plupart du temps utilisés dans des applications statiques à des températures inférieures à 1000 C. Divers procédés ont été décrits afin d'atténuer la dégradation des propriétés mécaniques et thermique des fils continus minéraux sous l'effet de la chaleur. Ces procédé sont basés sur la formation d'un revêtement céramique protecteur sur les fils à partir d'une composition d'ennoblissement appliquée sur le fil. Ainsi, US-A-3 232 782 décrit un procédé qui consiste à revêtir la surface d'un corps vitreux constitué principalement de silice par une solution d'un sel acide d'un des métaux Cr, A1, Zr, Ti, Be, Mg et à transformer in situ ce sel en oxyde ou en silicate. Pour réaliser cet objectif, le corps vitreux (tissu de fibres de verre) est d'abord lixivié par un acide (HCl, H2S04), puis chauffé à 871 C pendant deux heures, plongé rapidement dans une solution dudit sel (l'acétate et le sulfate de Cr sont mentionnés dans les exemples), plongé dans une autre solution (acide silicique, hydroxyde d'ammonium), et séché. Il se forme à la surface des fibre ainsi traitées, une couche gélatineuse d'hydroxyde ou de silicate qu'un traitement thermique permet de transformer en une couche d'oxyde protectrice. GB-A-1 041 996 décrit le traitement de fibres de silice, mais surtout de tissus réalisés à partir de ces fibres par une solution aqueuse d'un sel organique de chrome (tel que l'acétate ou le formiate de Cr). Il est précisé qu'un tel composé est obligatoire si l'on veut obtenir une bonne liaison du revêtement sur les fibres. L'opération doit en général être répétée plusieurs fois. Puis on chauffe le produit ainsi traité à 1093 C en atmosphère oxydante pour former une couche de sesquioxyde de chrome. US-A-3 725 117 décrit un procédé selon lequel un corps à base de silice (un tissu dans les exemples) est traité par une solution obtenue en faisant réagir de l'acide oxalique et du bichromate d'ammonium. Le corps ainsi revêtu est traité thermiquement (de 815 à 1093 C en atmosphère oxydante) ce qui provoque la formation à sa surface d'une couche régulière de Cr203. EP-A-0019469 décrit un procédé pour former une couche de Cr203 sur des fibres céramiques (par exemple contenant, en poids, 40-100% d'A1203 et 0 à 60% de SiO2) par mise en contact des fibres avec une solution contenant O,1 à 20% en poids d'ions Cr, puis élévation du pH de cette solution à 9,5 (par ajout ou formation de NH40H) ce qui a pour effet de précipiter Cr203.xH20. Enfin, on évapore l'eau restante et on chauffe à 200-1200 C pour convertir Cr203.xH20 en Cr203. Il est par ailleurs, d'usage général, d'appliquer une composition d'ensimage à un fil continu minéral, dès sa formation, afin premièrement de permettre l'étirage des filaments et deuxièmement d'améliorer son ouvrabilité, c'est-à-dire son aptitude à subir les diverses opérations textiles telles que tissage, bobinage et tressage requise pour le transformer en articles tels que tresses, tissus, tricots et autres. L'ensimage permet d'assurer la cohésion du fil et joue également un rôle de lubrifiant. La mise en oeuvre d'un procédé de formation d'un revêtement céramique protecteur ne peut être effectuée sur un fil ensimé par suite d'un défaut d'adhérence, et il est nécessaire de désensimer le produit transformé (tel que tissu, tresse, tricot ou nappe) avant d'appliquer la composition d'ennoblissement. En outre, l'application d'une composition d'ennoblissement sur des formes textiles complexes (tissu tubulaire, chaussette, tissu conique, tresse, etc...) est très difficile. Il serait donc extrêmement utile de disposer d'une composition unique remplissant à la fois le rôle d'une composition d'ensimage et d'une composition d'ennoblissement du genre décrit ci-dessus, qui puisse être appliquée sur le fil continu avant de soumettre ce dernier à des opérations textiles. Une telle composition permettrait notamment de produire facilement des articles textiles complexes revêtus d'une composition d'ennoblissement du genre précité. La présente invention vise justement à fournir une telle composition. Plus précisément, l'invention concerne une composition d'ensimage céramifiable caractérisée en ce qu'elle comprend en % enpoids: a) 5,5 à 20% d'au moins un sel de métal hydrosoluble choisi parmi les sels de chrome, de zirconium, de titane et d'aluminium; b) 0,2 à 15% d'au moins un agent liant; c) 0,15 à 3% d'au moins un silane conférant au fil continu minéral de bonnes propriétés de résistance à l'abrasion et de résistance à la traction sur fil sec; d) 0,6 à 17% d'au moins un agent lubrifiant; et e) de l'eau pour le complément. Facultativement, la composition peut contenir, en outre, jusqu'à 2% en poids d'au moins un additif connu usuel, par exemple, une cire, un plastifiant, un agent antistatique, un agent tensio-actif, un émulgateur, etc... Des compositions formées des ingrédients ci-dessus mais en des proportions se situant en dehors des gammes sus- mentionnées ne donnent pas des résultats satisfaisants, soit qu'on n'obtienne que peu ou pas d'amélioration des propriétés de résistance thermique, soit que les fils soient difficiles ou impossibles à traiter par les opérations textiles usuelles. De préférence, la composition comprend, en % en poids: -18% d'ingrédient (a), 1-6% d'ingrédient (b), 0,4-1,8% d'ingrédient (c), 1,5-10% d'ingrédient (d), cet ingrédient (d) étant constitué d'huile soluble à raison de 0,3 à 4% et d'huile émulsifiée à raison de 0,3 à 6%, 0,1-1% de cire, et 0,1-1% de plastifiant, et de l'eau pour le complément. Une composition particulièrement préférée comprend, en % en poids, environ: % d'ingrédient (a), 3% d'ingrédient (b), 1% d'ingrédient (c), 2% d'huile soluble, 3% d'huile émulsifiée, 0,5% de cire, et 0,5% de plastifiant, et de l'eau pour le complément. L'ingrédient (a) est choisi parmi les sels hydrosolubles de chrome, de zirconium, de titane et d'aluminium, par exemples les chlorures, nitrates, sulfates, et acétates de ces métaux. Des exemples spécifique préférés sont CrCl3.6H20, AlCl3.6H20, l'acétate de zirconium et l'oxysulfate de titane hydraté. L'ingrédient (a) est le constituant de base qui permettra de former un revêtement céramique protecteur sur le fil. Il en faut au moins 5,5% car en dessous de ce minimum, on n'obtient pas une protection thermique du fil suffisante. Au-delà de 20%, l'ouvrabilité du fil chute rapidement. L'ingrédient (b) est un liant qui peut être choisi parmi un grand nombre de substance liantes connues. Il faut cependant que ce liant ait très peu de caractère collant ou poisseux résiduel et forme une pellicule relativement souple sur le fil après évaporation de l'eau. On peut, par exemple, utiliser des liants polymères tels que des polyesters, des époxy-esters, des polymères méth(acryliques), des polyuréthannes, des polyuréthanes à fonctions isocyanates, des polyamides, ou des résines époxy, des copolymères chlorure de vinylidène- acrylate, en particulier sous forme d'émulsions. Des exemples spécifiques de liants utilisables sont, à titre non limitatif, une résine polyamide à base de polyamines et d'acide gras avec un indice d'amine de 385 mg de KOH/mg de résine, une émulsion de résine époxy d'un poids moléculaire moyen en nombre de 350 et d'un poids équivalent d'époxy de 300 g, une émulsion de résine de polyépoxyester d'un poids moléculaire moyen en nombre de 7400 et d'un poids équivalent d'époxy de 5600g, une émulsion de copolymère d'acétate de polyvinyle époxydé, une émulsion de résine acrylique d'une viscosité de 100 mPa.s, et une dispersion de copolymère de chlorure de vinylidène et d'un acrylate. On peut aussi utiliser des liants d'origine naturelle tels que les amidons. Le rôle du liant (b) est d'assurer la cohésion des fibres constituant les fils pendant les opérations de transformation textile. Il faut au moins 0,2% de liant pour obtenir un effet notable. Au delà de 15%, l'ouvrabilité du fil est affectée. L'ingrédient (c) peut être choisi parmi les divers types de silanes connus pour donner de bonnes propriétés de résistance à l'abrasion et de résistance à la traction sur fil sec aux fils minéraux sur lesquels on les applique. Ces silanes sont habituellement des composés comportant des groupes organofonctionnels, tels que des groupes amine, alcoxy, époxy, sulfure, méthacryle, vinyl, uréido, ou isocyanate. Des exemples spécifiques de silanes utilisables sont le gamma-aminopropyltriéthoxysilane, le gamma- glycidoxypropyltriméthoxysilane, le bêta(3,4- époxycyclohexyl) éthyltriméthoxysilane, le gamma- méthacryloxy-propyltriméthoxysilane, l'hexadécyltriméthoxysilane, le cyclohexényl- éthyltriméthoxysilane et le chlorhydrate de N'-benzyl-bêta- aminoéthyl-propylammonium triméthoxysilane, parmi beaucoup d'autres. Au-dessous de 0,15% de silane, son effet devient négligeable. Au-delà de 3%, on n'observe pas d'amélioration supplémentaire des propriétés. L'ingrédient (d) est constitué d'au moins une huile lubrifiante choisie parmi les huiles solubles et les huiles émulsifiées. Des exemples spécifiques de telles huiles sont les polyalkylène-glycols, l'huile de vaseline, les huiles de silicone (comme un diméthylpolysilicone d'une viscosité de 350 mPa.s à 25 C), les huiles minérales avec des éthoxylats de nonylphénol et d'alcools gras, et des sels d'amine tertiaire. On préfère utiliser un ingrédient (d) constitué d'au moins une huile soluble et d'au moins une huile émulsifiée. Il faut au moins 0,6% de lubrifiant (d) pour obtenir une lubrification du fil convenable. Au-delà de 17%, il y a trop de lubrifiant et l'ouvrabilité du fil en souffre. Le ou les ingrédients facultatifs (e) sont choisis parmi les divers types d'additifs habituellement utilisés dans les compositions d'ensimage. Les plus courants sont des cires, des plastifiants et des agents anti- statiques. Un exemple de plastifiant est la glycérine. Des exemples de cires sont des polyoxyéthylène glycols, un polyoxyalkylène époxydé d'un point de fusion de 40 à 50 C, des imidazolines (comme une alkyl imidazoline produite par réaction de tétraéthylène pentamine et d'acide stéarique ayant un point de gel de 32 à 38 C). Un exemple d'agent antistatique est l'acide tridécylphosphorique. Il est à noter que de nombreux produits disponibles dans le commerce sont susceptible d'être utilisés comme ingrédients de la présente composition. Citons par exemple: - Ingrédient (a): le chlorure d'aluminium hydraté (Société MERCK-CLEVENOT, Nogent-Sur-Marne, FRANCE), l'acétate de zirconium (Société Hoescht, Paris la Défense, FRANCE), l'oxysulfate de titane hydraté (Société Aldrich- Chimie, Strasbourg, FRANCE). - Ingrédient (b): les produits AMAIZO 5, AMAIZO 71 et AMAIZO 2213 vendus par la Société AMERICAN MAIZE PRODUCTS COMPANY, Hammond, Indiana, USA; les produits DIOFAN A 564 S et ACRONAL 250D vendus par la Société BASF FRANCE, Levallois-Perret, FRANCE; le produit FULATEX 3769B vendu par la Société H.B. Fuller, GmbH, Munich, ALLEMAGNE; le produit AMIDE 14 vendu par la Société RONDOT S.A., Champagne au Mont d'Or, FRANCE; les produits NEOXIL 961 et 965 vendus par la Société D.S.M. ITALIA, Come, ITALIE, le produit ACRYMUL AM219 R vendu par la Société PROTEX, Levallois-Perret, FRANCE. - Ingrédient (c): les produits A 1100, A 1128, A 174, A 187 et A 186 vendus par la Société OSI SPECIALTIES (UK) LTD., Harefield, Middlesex, GRANDE-BRETAGNE; les produits AMEO , DYNASYLAN 9116 et 6281 vendus par la Société HULS AG, Marl, ALLEMAGNE; et le produit Z6032 vendu par la Société DOW CORNING FRANCE S.A., Lyon, FRANCE. - Ingrédient (d): les produits NS 703 et NS 704 vendus par la Société CONDAT, Châsse Rhône, FRANCE; les produits AMMONYX LO, NM 1350, et AMISIL vendus par la Société RONDOT S.A.; les produits FIBER LUBRICANT 1498 et 9649 vendus par la Société BENJAMIN R. VICKERS and SONS LTD., Leeds, GRANDE-BRETAGNE; le produit ENSOLINE 738 A vendu par la Société CECA, Paris la Défense, FRANCE; le produit SM 2128 vendu par la Société GENERAL ELECTRIC, Cergy-Pontoise, FRANCE. - Ingrédient (e): la cire NOVEPOX TAN 117 vendu par la Société PROTEX; la cire AMIWAX ou CATION X vendues par la Société RONDOT S.A.; les plastifiants du type de la glycérine vendue par la Société AMI, Saint Mammès, FRANCE. La composition de l'invention s'obtient en ajoutant, selon les règles de l'art et les recommandations des fournisseurs, les divers ingrédients qui la composent dans de l'eau, sous agitation vigoureuse. La composition finale est formée d'une solution et d'un peu d'émulsion. On utilise de préférence de l'eau désionisée, comme ingrédient (e), pour minimiser la présence de composés de métaux alcalins, afin d'éviter la formation de cristaux de cristobalite ou de tridymite à la surface des fils, après céramification. L'invention concerne également un procédé d'ensimage et de traitement thermique de fils continus minéraux mettant en oeuvre la composition de l'invention. Ce procédé comprend les étapes consistant à: (i) appliquer une couche de la composition de l'invention sur un fil continu minéral; (ii) traiter le fil revêtu résultant avec une solution aqueuse basique pour convertir le sel de métal (a) en hydroxyde de métal; et (iii)chauffer le fil revêtu résultant de l'étape (ii) à une température supérieure à 400 C pendant un temps suffisant pour convertir l'hydroxyde de métal en oxyde de métal. Dans l'étape (i), la composition est appliquée sur le fil, par tout dispositif d'ensimage usuel (rouleau applicateur, pulvérisateur, par exemple). Des taux d'application de la composition compris entre 0,05 et 10% par rapport au poids du fil sont convenables. On préfère des taux de 0,2 à 5% en poids, en particulier d'environ 1,5% en poids. Le fil à ensimer n'a pas besoin d'être étuvé au préalable. Avantageusement, la composition est appliquée sur le fil dès la fabrication (fibrage) de ce dernier. Dans l'étape (ii), le fil obtenu est traité avec une solution basique, de préférence de l'ammoniaque, afin de transformer le sel métallique déposé en hydroxyde métallique. Ce traitement peut s'effectuer: - soit en continu sous forme d'un deuxième traitement lors du fibrage du fil: 30. Une solution basique de pH supérieure à 10 est déposée sur la ligne d'étirage soit par un rouleau d'ensimage juste après la dépose de la composition de l'invention, soit par pulvérisation sur les organes de réunissage et d'assemblage après la dépose de cette composition. Cette solution est préférentiellement une solution d'ammoniaque à 20% de pH de départ 13,2. - soit par imprégnation des manchettes de fils à la sortie du fibrage et avant le bobinage: Des manchettes sont totalement immergées dans une solution basique de pH supérieur à 10. Préférentiellement des manchettes d'un poids de fil de 500 à 1000 g sont immergées durant 7 mn dans une solution d'ammoniaque de pH compris entre 11 et 13,5. Les manchettes sont ensuite séchées durant environ 21 h afin d'obtenir un taux d'humidité compris entre 2% et 15% convenant à des opérations de bobinage. - soit après tissage du fil, technique présentant peu d'intérêt en pratique car elle implique une opération supplémentaire après tissage: Le tissu réalisé à partir du fil revêtu de la composition de l'invention est passé sur un système classique d'imprégnation par foulardage avec une vitesse de défilement de l'ordre de 10m/mn. Le bain d'imprégnation est constitué d'une solution basique de pH supérieur à 10, préférablement, une solution d'ammoniaque à 20% de pH 13,2. - Dans l'étape (iii), l'hydroxyde métallique est transformé en oxyde réfractaire par traitement thermique à température de 400 C à 1200 C pendant quelques dixièmes de seconde à 2 heures, les durées les plus courtes convenant aux températures les plus élevées et les durées les plus longues s'appliquant aux températures les plus basses, ou bien plus simplement lors de l'utilisation. Préférentiellement le tissu est traité thermiquement à environ 600 à 900 C pendant environ 0,1 à 60 secondes, par exemple en le faisant passer dans un four électrique ou à gaz. Les exemple non limitatifs suivants sont donnés pour illustrer l'invention. Dans les exemples, on a conduit tous les essais sur des fils assemblés 2 x 22 Tex, fil de base 14 micromètres, torsion 150S/160Z. EXEMPLES Les compositions des exemples de référence O et des exemples 1 à 12 récapitulées au tableau 1 ci-après, ont été appliquées sur des fils de silice. Les autres compositions ont été appliquées sur des fils dont la nature est indiquée dans le tableau 1. Les compositions ont été appliquées aux taux d'ensimage également indiqués dans le tableau 1, traitées à l'ammoniaque, puis les fils résultants ont été cuits à 800 C pendant 30 secondes environ dans un four. Les performances des fils obtenus sont aussi récapitulées au tableau 1. Les exemples de référence O, 13, 15 et 17 et les exemples 1 à 3 et 5 à 7 sont en dehors du cadre de l'invention et donnés à titre comparatif. Les exemples 4, 8 à 12, 14, 16 et 18 font partie de l'invention. Les exemples de référence O, 13, 15 et 17 sont relatifs à des compositions dépourvues de sel métallique et n'assurent donc pas de protection thermique des fils à haute température. Les fils traités par ces compositions présentent une bonne ouvrabilité mais un comportement thermique médiocre, surtout dans le cas des fils de silice et de verre. Les exemple comparatifs 1-3 et 5-7 montrent que, lorsqu'on sort des limites définies pour la composition de l'invention, la composition résultante est soit insatisfaisante du point de vue de son comportement thermique (cas de l'exemple 1 qui contient une proportion de sel métallique insuffisante, soit inacceptable en raison de sa mauvaise ouvrabilité (cas des exemples 2, 3, 5, 6, 7) due à une proportion de lubrifiant trop basse (exemple 2) ou trop élevée (exemple 5), une proportion de silane trop basse (exemple 3), une proportion de liant trop élevée (exemple 7) ou une proportion de sel métallique trop grande (exemple 6) Une "mauvaise ouvrabilité" signifie qu'il se produit de très nombreuses casses lors du bobinage et du tissage du fil, ou bien qu'il se produit un dépôt (bourre) ou un poudrage important, ou encore que le fil obtenu présente une forte pilosité. Les exemples selon l'invention montrent, par contre, qu'on peut obtenir des fils présentant à la fois une bonne ouvrabilité et un comportement thermique très nettement supérieur (par un facteur de 1,4 à 4 fois) à celui des fils de référence. Dans les exemples du tableau 1, le comportement thermique des fils a été évalué par des mesures de résistance à la rupture en traction. Pour cela, des éprouvettes préparées selon la norme ISO 3341 ont été soumises à des températures de 600, 800 et 1000 C pendant une durée d'une heure. Après retour à la température ambiante, la résistance à la rupture en traction a été mesurée selon la nombre ISO 3341. La résistance à la traction est donnée en MPa afin de tenir compte de la masse linéique et de la densité du matériau. On a ainsi: RT(MPa) = 1000 x densité x RT (Newtons)/Titre(Tex), o Tex = masse en gramme pour 1000 mètres de fil. La densité est de 2,2. On a également procédé à une évaluation du comportement thermique d'un tissu réalisé à partir d'un fil revêtu de la composition de l'exemple 4 et traité à l'ammoniaque. Ce fil a été tissé en un tissu satin de 8,284 g/m2, 22,04 fils en chaîne, 20,47 fils en trame, puis son revêtement d'hydroxyde de chrome a été converti en oxyde de chrome par cuisson à 800 C pendant 30 secondes. La préparation des éprouvettes à partir de ce tissu ainsi que la détermination de la contrainte de rupture ont été effectuées conformément à la norme NF B38203. Les mesures ont été effectuées après retour à la température ambiante sur des éprouvettes de tissu soumises à des températures variant de 20 à 1200 C pendant une heure. Les résultats sont exprimés en % comparativement à la valeur initiale mesurée après traitement thermique de 1 heure à 400 C et retour à la température ambiante. La température de référence a été prise à 400 C, les agents liants organiques donnant de la cohésion au fil jusqu'à 400 C. Les résultats obtenus sont résumés dans le tableau 2 ci-dessous: % Résiduel de résistance à Tissu selon Tissu la traction - référence invention standard* 4000C 400 C 100% 100% 600 C 97% 37,7% 800 C 58,9% 26,7% 1000 C 42,6% 24,17% 1100 C 30,2% 16,4% 1200 C 24,5% 15% * Tissu ensimé classique (sans sel métallique) de même armure et contexture que le tissu selon l'invention. On voit que le tissu de l'invention conserve une plus grande résistance mécanique que le tissu standard lorsqu'il est soumis à des températures élevées. On a également soumis le tissu précité ainsi que le tissu standard à des mesures de souplesse selon deux méthodes: - Mesure de souplesse par comptage des casses des filaments: On a découpé sur les tissus des éprouvettes de 10 cm de longueur et de 2 cm de largeur dans le sens de la chaîne. Ces éprouvettes ont été effilochées pour être mises droit fil. On les a soumises alors à une température de 1200 C pendant 0,5 heure. Finalement les éprouvettes ont été pliées sur un barreau de 1 mm de diamètre. On a compté les filaments cassés à la pliure. Le tissu standard présente dans ce test un très grand nombre de filaments cassés, ce qui n'est pas le cas du tissu selon l'invention. - Mesure de souplesse des éprouvettes de tissus par mesure d'anale: On procède comme pour le test de casse pour préparer les diverses éprouvettes, puis on les soumet à une température de 1200 C pendant deux heures. Après retour de l'échantillon à la température ambiante les échantillons de 10 cm de longueur, sont collés à une de leur extrémité sur un support rigide et sur une longueur de 2 cm. On relève enfin l'angle que forment ces échantillons sous l'effet de leur propre poids, par rapport à la verticale, le support étant horizontal. Dans un tel test, les éprouvettes du tissu selon l'invention forment un angle de l'ordre de 15 , alors que les éprouvettes comparatives forment un angle de 75 C. On a enfin soumis un tissu obtenu selon l'invention à un test de pénétration de flamme. Il s'agit d'un test normalisé selon la Federal Aviation Administration et référencé Advising circular n 20-135. Un panneau anti-feu est confectionné sous forme de sandwich comprenant: sur sa partie supérieure: un tissu de silice (Satin de 8; 284 g/m2; 22,04 fils en chaîne; 20,47 fils en trame) revêtu de la composition selon l'invention et traité thermiquement; - sur sa partie centrale: un matériau fibreux isolant résistant à plus de 1200 C de type laine de quartz; - sur sa partie inférieure: un tissu de silice de type standard. L'ensemble est ensaché dans un sac plastique haute température présentant sur la face correspondant à la partie supérieure du panneau anti-feu un revêtement aluminisé. Ce panneau d'une dimension supérieure à 250 mm x 250 mm est soumis à la flamme d'un brûleur diesel. La température est mesurée à une distance de 6,35 mm de la face froide du panneau anti-feu (face non en contact avec la flamme du brûleur), et régulée à 1093 C + 65 C. La durée de l'essai est de 15 mm. Après examen de l'échantillon, le panneau anti-feu a conservé son intégrité et des caractéristiques de souplesse suffisantes répondant aux exigences dudit test. Un panneau anti-feu réalisé sur sa partie supérieure à partir d'un tissu de silice sans revêtement selon l'invention ne répond pas aux exigences dudit test en terme de souplesse. TABLEAU 1 _Fx.E:c3.namre E3 I Revêement >RtfeérenctO i R'fé- % Exi..nTur EEx2- .' F.x3-n,,ue!Ex3-% SEL METAI TIOUE -J 0 CrC13 5 CrCI3 10 CrCI3 15 AGENT LIANT AMAIZO 5 10l AMAIZO 2,5 Amaizo 71 2.5 DIOFAN A 2,5 2213 564 S SILANE A187 0.5 AIllX 1,5 A1100 2 AI 00 0,I LUBRIFIANT: huile NS 703 2 NM1350 2 Fiber 0.2 NS 704 2 T.nhric-nt. huile 2 0 - 0 AMMONY 0,2 NM1350 1,.5 XLO ADDITIFS: C(. AMIWAX 0,5 Novepox 0.3 Novepox 0.3 Novepox 0.5 TAN 117 TAN 117 TAN 117 Plastifiant ClGvcerine0.5 Gvlycàine 0.3 - 0 Glyvcine 0.5 OUVR.ABILITE bon bon x ifficile x d(ifúcile x COMPORTEMENT re;érenceIdentique àx supérieur àx sup:ricur ' x THERMIQUE rtétence ré'ence rf=rence RT-600 C 124 147 x 283 x 382 x RT400 C 83 54 x 315 x 338 x RT-1000 C 73 63 x 229 x 278 x Taux d'ensimage 2%. 1,42sf 1,2% 1,32? Revmwrent Ex4-na ureEx4-%oEx5-nacumr Ex5-% EX-nanx E6 Ex7- nar x- SEL MEITAllIQUE CrC3 15 CrCI3 10 CGC13 25 C. C13 10 AGENT LIANT ACRONA 3 AMIDE 14 4 ACRONAL 3 AMAIZO 18 L 250 D 2.50 D 2213 SILANE A1100 I Alioo00 1.5 Al100 I A1l00 2 LUBRIFIANT: F-BER builc I NS 703 2 Lubric.nt 10 AMMONYX 2 NM 1350 2 ]498 I.) huile 2 NS 704 3 AMLSIL 8 NS 704 3 Fiber 3 Lubricant ADDITIFS: GCire_ AMrAX0,1 Novepox 0.5 AMIWAX 0,5 TAN 117 Plastifiant - GIvCrine 0.5 G1vc4rie 0.5 G1vacrine 0.5 Gh'e 0.5 Glydiffcrine 0. OUVRABILrIE bon x diTlimie x dilcae x dlHe x CO:MPORT;lT s:upieUr: x upérileuir Ix;upuriuur X Jupr:ieur à x THERMIQUE. efance rre rfce n RT-600 C 378 x 306 x 275 x 374 x RT-800 C 346 x 235 x 210 x 310 x RT-1000 C 282 x 193 x 180 x 284 x Taux d'ensimage 1,38% 1,36% 3,4% 3,9%TBrEU 1 (suite) RevUement Exs-namreEx8-% EEx9-rnare=O-nat Ex-1-%i Ex 1-naa- 1 Ex SEL IETALLIQUE Niamte dc10 Ac&a de Zr 10 Suifa de Cr I 0 oxyslraif de 10 Cr 'n ACGiENTLIANT ACRONA 2 AMIDE 14 3,5 ACRONAL 3 AMIDE 14 3,5 L 250 D 250 D SILANE A1100 1 A186 1,1 A187 I AI100 1,1 LUBRIFIANT: huilc I NM1350 6 NS 703 2,2 NS 704 2 AMMONYX 2,2 huile 2 0 0 AMTIIL 3 O 0 ADD'-FS: Cir AMIWAX 0,2 AMIWAX 0,1 Novepox 0,5 AMIWAX 0,1! TAN 117 Plastifiant Glvcine 0.5 O GIvcdln 0.5 0 OUJVRABLIE b bon bonx n x bon x CO.MPOR.F _.NTEsup4rieurhx- suprieur x SuDérieur x p ir x THERMIQUE rzf6eaoce n. r RT-00*C 240 x 263 x 375 x 267 x RT-8000C 210 x 263 x 310 x 253 x RT- 1000C 120 x 215 x 265 x 205 x Taux d'ensimage 1,63% 1,72% 4 _ Revé.ement Ex12- Ex12-% Exl3- namre 'Exl3-%iEx14iaucreExl4-%Exl]5-nalwrcEX 15 nature VCem E- ref V"rc F uild Silice sol-el SELMETALLlQUE AICI13 t0 0 CrC3 1.5 O AGENT LIANT ACRONA 3 AMAIZO 5 10 ACRONAL 3 AMAIZO 5 10 L 230 D 250 D SILANE AllOO 1 A187 0,5 AI 100 1 A187 0,5 LUBRIFIANT: huile I NM1350 2 NS 703 2 NS 703 2 NS 703 2 huiie 2 AMISIL 3 0 NS 704 3 0 ADDII=FS: Cite Cation X0,5 AMIWAX 0,5 Novepox 0.5 AMIWAX 0,5 TAN 117 Plastifiant GIvc/rine0.5 Givcerine 0.5 GliYLrme 0.5 Glerine 0.5 OUVRABILIE bon x bon ban Xx COMPORITMENT supérieuràx rr x supdicur x:rfrence x TH QIJE rerenn verrm r: rctènc sillce sol-gel RT-6000C 370 x 4004C=270 x 400C--380 x 120 X RT-800eC 300 x 600(C=126 x 600, =200 x 70 X RT-1000*C 255 x 70 58 x 7o0 (.-,120x 50 x Taux d'ensimage 1,1 1 2,43% 1,77, 2,74% Rpv6e=cmntI Ex16-namLr Ex j6%o Exl7-unae FxE17-%Exl8-nan=.x'18- Silicó sol- I -11 c&aiqut Fil c.-amique gel mitae |: u | tEit. SEL MF'TNA.IlJCUE C.a3 15 |- 0 CC3 I 15 AGENT LIANT ACRONAL 3 AMAIZO 5 1IO ACRONAL 3 2s 0D 2s0 D SJI.ANE A1100 1 A187 0,5 A1100 I LUBRIFIANT: huie 1 NS 703 2 NS 703 2 NS703 2 ba.ie 2 NS 704 '3 1 NS 704 3 ADDIITFS: Cuc 1 INovepox0.5 AMIWAX 0),5 Novepoz 0,5 TAN 117 rAN 117 P:lastisfi;mt..GlYCrine0.5 Glvcerznz 0.5 Glvcyine 0.5 OUVRABUL.rE bon x bon x bon x COMl.)R E SL: supàieur àx réf&nce tilx suprieur à x THEIRMIQUE rnce cnique n =rrn. sot-OgeCi Fx 17 RT-600 C 260 x 350 x 498 x RT-800"C 250 x 340 x 5]18 x RT-oo1000C 240 X 320 x 524 x Taux d'ensimage 174% (i 1.67% NOTES AMAIZO 5: Amidon de pH 5 en solution à 33% en poids. AMAIZO 71: Amidon de pH 5 à 6, très filmogène, en solution à 33% en poids. AMAIZO 2213: Amidon de haute viscosité et de pH 5 à 6, en solution à 33% en poids. DIOFAN A 564 S: Chlorure de vinylidène de pH 1,5 à 2,5. ACRONAL 250 D: acrylate de pH 2 à 3,5 de Tg 24 C AMIDE 14: résine polyamide réactive d'une viscosité de 11,6 Pa.s à 250 C. NS 703: savon d'une viscosité de 12,6 mm2/s à 40 C de pH = 6,3. NS 704: Huile de vaseline d'une viscosité de 18,8 mm2/s à C de pH = 7,55. AMMONYX LO: Alkyl Diméthyl Amine. NM 1350: Diméthylpolysiloxane d'une viscosité de 350 mPa.s à 25 C. AMISIL: émulsion de silicone. FIBER LUBRICANT 1498: polyalkylène glycol d'une viscosité de 33 mm2/s à 21 C. FIBER LUBRICANT 9649: polyalkylène glycol d'une viscosité de 54 mm2/s à 21 C. All00: gamma-Aminopropyltriéthoxysilane. A187: gamma-glycidoxypropyltriméthoxysilane. A186: bêta-(3,4-époxycyclohexyl)éthyltriméthoxysilane. AMEO: Aminopropyltriéthoxysilane. Z6032: silane de fonctionnalité vinylbenzylamine. NOVEPOX TAN 117: cire de polyoxyalkylène époxidé de point de fusion 40 à 50 C. AMIWAX: cire de polyoxyéthylène glycol d'un poids moléculaire d'environ 300. REVENDICATIONS 1. Composition d'ensimage céramifiable caractérisée en ce qu'elle comprend en % en poids: a) 5,5 à 20% d'au moins un sel de métal hydrosoluble choisi parmi les sels de chrome, de zirconium, de titane et d'aluminium; b) 0,2 à 15% d'au moins un agent liant; c) 0,15 à 3% d'au moins un silane conférant au fil continu minéral de bonnes propriétés de résistance à l'abrasion et de résistance à la traction sur fil sec; d) 0,6 à 17% d'au moins un agent lubrifiant; et e) de l'eau pour le complément. 2. Composition selon la revendication 1, caractérisée en ce qu'elle contient, en outre, jusqu'à 2% en poids d'au moins un additif usuel. 3. Composition selon la revendication 1 ou 2, caractérisée en ce qu'elle comprend, en % en poids: -18% d'ingrédient (a), 1-6% d'ingrédient (b), 0,4-1,8% d'ingrédient (c), 1,5-10% d'ingrédient (d), cet ingrédient (d) étant constitué d'huile soluble à raison de 0,3 à 4% et d'huile émulsifiée à raison de 0,3 à 6%, 0,1-1% de cire, et 0,1-1% de plastifiant, et de l'eau pour le complément. 4. Composition selon la revendication 3, caractérisée en ce qu'elle comprend, en % en poids, environ: 15% d'ingrédient (a), 3% d'ingrédient (b), 1% d'ingrédient (c), 2% d'huile soluble, 3% d'huile émulsifiée, 0,5% de cire, et 0,5% de plastifiant, et de l'eau pour le complément. 5. Procédé d'ensimage et de protection thermique de fils continus minéraux, caractérisé en ce qu'il comprend les étapes consistant à: (i) appliquer une couche d'une composition telle que définie à l'une quelconque des revendications 1 à 4 sur un fil continu minéral; (ii) traiter le fil revêtu résultant avec une solution aqueuse basique pour convertir le sel de métal (a) en hydroxyde de métal; et (iii)chauffer le fil revêtu résultant de l'étape (ii) à une température supérieure à 400 C pendant un temps suffisant pour convertir l'hydroxyde de métal en oxyde de métal. 6. Procédé selon la revendication 5, caractérisé en ce qu'on applique la composition sur le fil à raison de 0,05 à % par rapport au poids du fil. 7. Procédé selon la revendication 6, caractérisé en ce qu'on applique la composition à raison de 0,2 à 5%. 8. Procédé selon la revendication 5, 6 ou 7, caractérisé en ce que la solution aqueuse basique est une solution d'ammoniaque. 9. Procédé selon l'une quelconque des revendications 5 à 8, caractérisé en ce que, dans l'étape (iii), on chauffe le fil à une température de 400 à 1200 C pendant quelques dixièmes de seconde à 2 heures. 10. Fil continu minéral revêtu d'une composition d'ensimage, caractérisé en ce que ladite composition est telle que définie à l'une quelconque des revendications 1 à 4.